ШИХТА ДЛЯ ИЗГОТОВЛЕНИЯ ИЗРАЗЦОВ
MIXTURE FOR MAKING GLASED TILES

Изобретение относится к области технологии силикатов и касается составов шихты для изготовления печных изразцов, термостойкой керамической плитки.
Известен огнеупорный материал, содержащий, мас.%: муллит 10,0-25,0; корунд 20,0-48,9; глинозем 20,0-30,0; глина или каолин 15,0-25,0; оксид циркония стабилизированный 3,0-10,0 [1].
Задачей изобретения является снижение температуры обжига изделий, полученных из шихты.
Технический результат достигается тем, что в шихте для изготовления изразцов, содержащей муллит, глинозем, каолин, оксид циркония, компоненты находятся при следующем соотношении, мас.%: муллит 7-9; глинозем 3-5; каолин 64-68; оксид циркония 20-24.
2
2
3
2
2
3
В составе шихты могут быть использованы каолины следующего состава, мас.%: SiO 46,02-46,5; AlO 38,69-40,17; TiO 0,47-0,52; FeO 0,55-0,92; CaO 0,05-0,19; п.п.п. 13,34-13,97.
В таблице приведены составы шихты для изготовления изразцов.
Таблица
Компоненты
Состав, мас.%:
1
2
Муллит
7
9
Глинозем
5
3
Каолин
64
68
Оксид циркония
24
20
2
Размолотые до порошкообразного состояния (удельная поверхность 2500-3000 см/г) компоненты шихты дозируют в требуемых количествах и смешивают. Полученную смесь увлажняют до 19-23% и формуют из нее изделия (изразцы, плитку) требуемой конфигурации, которые сушат до влажности не более 6% и обжигают при температуре 1180-1220°С. На поверхность обожженных изделий наносят слой глазури и при температуре 920-1020°C проводят второй обжиг.
Источники информации
1. RU 2132312, C04B 35/101, 1999.